(57)【要約】      （修正有）【課題】０〜５０℃の範囲の温度で安定な錯化剤の高濃度水溶液、及びその製造方法を提供する。【解決手段】水性製剤であって、（Ａ）アルカリ金属で少なくとも部分的に中和されたメチルグリシン二酢酸（ＭＧＤＡ）から選択される錯化剤、並びに、（Ｂ）アルカリ金属で少なくとも部分的に中和されたグルタミン酸二酢酸（ＧＬＤＡ）、及び、任意に、（Ｃ）Ｎ原子がＣＨ２ＣＯＯＨ基で部分的に又は完全に置換され、アルカリ金属カチオンで部分的に又は完全に中和されたポリアミンから選択されたポリマー、及び、任意に、（Ｄ）モノ−及びジカルボン酸から選択される有機酸のアルカリ金属塩の少なくとも１種、から選択された少なくとも１種のＭＧＤＡ以外の錯化剤、を含有し、（Ａ）及び（Ｂ）の含有量が４０％〜６０％の範囲であり、錯化剤（Ａ）と錯化剤（Ｂ）との質量比が１０：１〜１：１０の範囲にある。【選択図】なし【特許請求の範囲】
【請求項１】
水性製剤であって、
（Ａ）１分子当たり平均２．７〜３個のＣＯＯＨ基がナトリウムで少なくとも部分的に中和されたメチルグリシン二酢酸（ＭＧＤＡ）から選択される錯化剤、並びに、
（Ｂ）１分子当たり平均３．５〜４個のＣＯＯＨ基がナトリウムで少なくとも部分的に中和されたグルタミン酸二酢酸（ＧＬＤＡ）、及び、任意に、
（Ｃ）Ｎ原子がアルカリ金属カチオンで部分的に又は完全に中和されたＣＨ２ＣＯＯＨ基で部分的に又は完全に置換されたポリアミンから選択されるポリマー、及び、
（Ｄ）モノ−及びジカルボン酸から選択される有機酸のアルカリ金属塩の少なくとも１種、
から選択される少なくとも１種のＭＧＤＡ以外の錯化剤、
を含有し、錯化剤（Ａ）及び錯化剤（Ｂ）の含有量の合計が４０％〜６０％の範囲であり、錯化剤（Ａ）と錯化剤（Ｂ）との質量比が４：１〜１：４の範囲にあり、及び
ポリマー（Ｃ）が、アルカリ金属カチオンで部分的に又は完全に中和されたＣＨ２ＣＯＯＨ基で部分的に又は完全に置換されたポリアルキレンイミン及びポリビニルアミンから選択され、及び
前記水性製剤が、室温で１質量％の水溶液で決定した９．５〜１２の範囲のｐＨ値を有する
ことを特徴とする水性製剤。
【請求項２】
塩（Ｄ）が、ギ酸カリウム及び酢酸カリウムから選択される、請求項１に記載の水性製剤。
【請求項３】
前記水性製剤が、１質量％の水溶液で決定した、１０．５〜１１のｐＨ値を有する、請求項１又は２のいずれか一項に記載の水性製剤。
【請求項４】
錯化剤（Ａ）と錯化剤（Ｂ）との前記質量比が１．５：１〜１：１．５の範囲にある、請求項１から３のいずれか一項に記載の水性製剤。
【請求項５】
前記水性製剤が、２５℃でＤＩＮ ５３０１８−１：２００８−０９に従って決定した、１００〜４００ｍＰａ・ｓの範囲の動的粘度を有する、請求項１から４のいずれか一項に記載の水性製剤。
【請求項６】
前記製剤が、４０〜７０％の範囲の全固形分を有する、請求項１から５のいずれか一項に記載の水性製剤。
【請求項７】
錯化剤（Ｂ）が、実質的に、ナトリウムで少なくとも部分的に中和されたＬ−グルタミン酸（Ｌ−ＧＬＤＡ）である、請求項１から６のいずれか一項に記載の水性製剤。
【請求項８】
それぞれの水溶液の全固形分に基づいて、
１０〜５０質量％の範囲の錯化剤（Ａ）、
１０〜５０質量％の範囲の錯化剤（Ｂ）、
０．０５〜５質量％の範囲のポリマー（Ｃ）、及び
０〜３０質量％の範囲の塩（Ｄ）
を含有する、請求項１から７のいずれか一項に記載の水性製剤。
【請求項９】
前記製剤がリン酸塩を含有しない、請求項１から８のいずれか一項に記載の水性製剤。
【請求項１０】
前記製剤が可塑剤を含む、請求項１から９のいずれか一項に記載の水性製剤。
【請求項１１】
請求項１から１０の少なくとも一項に記載の水溶液の製造方法であって、錯化剤（Ａ）の水溶液を固体錯化剤（Ｂ）、ポリマー（C）及び塩（Ｄ）と組み合わせる工程を含むことを特徴とする方法。
【請求項１２】
請求項１から１０の少なくとも一項に記載の水溶液の製造方法であって、錯化剤（Ａ）の水溶液を錯化剤（Ｂ）、ポリマー（C）の水溶液及び塩（Ｄ）の水溶液と組み合わせる工程を含むことを特徴とする方法。
【請求項１３】
請求項１から１０の少なくとも一項に記載の水溶液を、パイプ又は容器での輸送に使用する方法。
【発明の詳細な説明】
【技術分野】
【０００１】
本発明は、
（Ａ）アルカリ金属で少なくとも部分的に中和されたメチルグリシン二酢酸（ＭＧＤＡ）から選択される錯化剤、並びに、
（Ｂ）アルカリ金属で少なくとも部分的に中和されたグルタミン酸二酢酸（ＧＬＤＡ）、及び、任意に、
（Ｃ）Ｎ原子がアルカリ金属カチオンで部分的に又は完全に中和されたＣＨ２ＣＯＯＨ基で部分的に又は完全に置換されたポリアミンから選択されるポリマー、及び、任意に、
（Ｄ）モノ−及びジカルボン酸から選択される有機酸のアルカリ金属塩の少なくとも１種、
から選択される少なくとも１種のＭＧＤＡ以外の錯化剤、
を含有し、（Ａ）及び（Ｂ）の含有量が４０％〜６０％の範囲である水性製剤に関し、錯化剤（Ａ）と錯化剤（Ｂ）との質量比が１０：１〜１：１０の範囲にある。
【背景技術】
【０００２】
メチルグリシン二酢酸（ＭＧＤＡ）及びグルタミン酸二酢酸（ＧＬＤＡ）、並びにそれらのそれぞれのアルカリ金属塩のような錯化剤は、Ｃａ２＋及びＭｇ２＋などのアルカリ土類金属イオンに対して有用な金属イオン封鎖剤である。そのため、それらは推奨され、様々な目的、例えば洗濯洗剤、自動食器洗浄（ＡＤＷ）の製剤、特にいわゆる無リン酸塩洗濯洗剤及び無リン酸塩ＡＤＷ製剤に使用されている。このような錯化剤を輸送するために、多くの場合には、顆粒などの固体又は水溶液が利用されている。
【０００３】
多くの産業的使用者は、可能な限り高濃度の水溶液中で錯化剤を得ることを望んでいる。要求される錯化剤の濃度が低いほど、より多くの水が輸送される。前記水は輸送費を増加させ、後で除去しなければならない。約４０質量％のＭＧＤＡ溶液及び４５質量％のＧＬＤＡ溶液も室温で製造及び貯蔵することができるが、局所又は一時的により冷たい溶液は、それぞれの錯化剤の沈殿、及び不純物による核生成をもたらす可能性がある。前記沈殿は、パイプ及び容器中の沈着、及び／又は製剤中の不純物又は不均一性をもたらす可能性がある。
【０００４】
顆粒及び粉末は、輸送される水の量を無視することができるので有用であるが、殆どの混合及び製剤方法では、余分な溶解工程が必要である。
【０００５】
ＭＧＤＡ及びＧＬＤＡの高濃度水溶液は、特定の状況下で製造することができる。しかしながら、多くの場合、それらの粘度は改善の余地がある。ＭＧＤＡの水溶液は、極めて低い粘度を有し、多くの操作において、例えば処理の間にこのような溶液の飛散を避けるために、より高い粘度が望ましい。一方、ＧＬＤＡの高濃度水溶液は、室温で高い粘度を示す。ＧＬＤＡとＭＧＤＡの単なる組み合わせは問題を解決しない。
【０００６】
それぞれの錯化剤の溶解性を高める添加剤が考慮されてもよいが、そのような添加剤は、それぞれの錯化剤の特性に悪い影響を与えない。
【発明の概要】
【発明が解決しようとする課題】
【０００７】
したがって、本発明は、０〜５０℃の範囲の温度で安定な錯化剤の高濃度水溶液を提供することを目的とする。さらに、本発明は、０〜５０℃の範囲の温度で安定な錯化剤の高濃度水溶液を製造する方法を提供することを目的とする。そのような方法もそのような水溶液も、それぞれの錯化剤の特性に悪い影響を与える添加剤の使用を必要としないべきである。
【０００８】
したがって、冒頭に定義された製剤が見出され、以下では（本）発明の水性製剤とも呼ばれる。
【課題を解決するための手段】
【０００９】
本発明の水溶液は、
（Ａ）アルカリ金属で少なくとも部分的に中和されたメチルグリシン二酢酸（ＭＧＤＡ）から選択される錯化剤、並びに、
（Ｂ）アルカリ金属で少なくとも部分的に中和されたグルタミン酸二酢酸（ＧＬＤＡ）、及び、任意に、
（Ｃ）Ｎ原子がアルカリ金属カチオンで部分的に又は完全に中和されたＣＨ２ＣＯＯＨ基で部分的に又は完全に置換されたポリアミンから選択されるポリマー、及び、任意に、
（Ｄ）モノ−及びジカルボン酸から選択される有機酸のアルカリ金属塩の少なくとも１種、
から選択される少なくとも１種のＭＧＤＡ以外の錯化剤、
を含有し、錯化剤（Ａ）と錯化剤（Ｂ）との質量比が１０：１〜１：１０の範囲にあり、（Ａ）及び（Ｂ）の含有量が４０％〜６０％の範囲である。
【発明を実施するための形態】
【００１０】
好ましくは、本発明の水性製剤は溶液である。すなわち、目視検査により、本発明の水性製剤は、きれいで透明であり、例えば、室温で本発明による水性製剤の０．５ｃｍ厚の層を示す。
【００１１】
この明細書において、「アルカリ金属で中和され」及び「アルカリ金属カチオンで中和され」という用語は、交互に使用されている。
【００１２】
この明細書において、錯化剤（Ａ）は、メチルグリシン二酢酸のリチウム塩、カリウム塩、及び好ましくはナトリウム塩から選択される。錯化剤（Ａ）は、それぞれのアルカリ金属で、部分的に、又は好ましくは完全に中和することができる。好ましい実施態様において、ＭＧＤＡ１分子当たり平均２．７〜３個のＣＯＯＨ基が、アルカリ金属、好ましくはナトリウムで中和される。特に好ましい実施態様において、錯化剤（Ａ）はＭＧＤＡのトリナトリウム塩である。
【００１３】
錯化剤（Ａ）は、ＭＧＤＡのアルカリ金属塩、Ｌ−ＭＧＤＡのアルカリ金属塩及びＤ−ＭＧＤＡのアルカリ金属塩などの純粋な鏡像体、及び鏡像異性的に濃縮された異性体の混合物のラセミ混合物から選択することができる。
【００１４】
如何にも、少量の錯化剤（Ａ）が、アルカリ金属以外のカチオンを有してもよい。したがって、少量、例えば合計で０．０１〜５モル％の錯化剤（Ａ）は、アルカリ土類金属カチオン、例えばＭｇ２＋、Ｃａ２＋、又はＦｅ＋２若しくはＦｅ＋３カチオンを有することが可能である。
【００１５】
この明細書において、錯化剤（Ｂ）は、グルタミン酸二酢酸のリチウム塩、カリウム塩、及び好ましくはナトリウム塩から選択される。錯化剤（Ｂ）は、それぞれのアルカリ金属で、完全に、又は好ましくは部分的に中和することができる。好ましい実施態様において、ＧＬＤＡ１分子当たり平均３．５〜４個のＣＯＯＨ基が、アルカリ金属、好ましくはナトリウムで中和される。特に好ましい実施態様において、１分子当たり平均３．５〜３．８個のＣＯＯＨ基を有するＧＬＤＡは、ナトリウムで中和される。
【００１６】
如何にも、少量の錯化剤（Ｂ）が、アルカリ金属以外のカチオンを有してもよい。したがって、少量、例えば合計で０．０１〜５モル％の錯化剤（Ｂ）は、アルカリ土類金属カチオン、例えばＭｇ２＋、Ｃａ２＋、又はＦｅ＋２若しくはＦｅ＋３カチオンを有することが可能である。
【００１７】
錯化剤（Ｂ）は、ＧＬＤＡのアルカリ金属塩、Ｌ−ＧＬＤＡのアルカリ金属塩及びＤ−ＧＬＤＡのアルカリ金属塩などの純粋な鏡像体、及び鏡像異性的に濃縮された異性体の混合物のラセミ混合物から選択することができる。好ましい実施態様において、錯化剤（Ｂ）は、アルカリ金属で少なくとも部分的に中和される、実質的にＬ−グルタミン酸（Ｌ−ＧＬＤＡ）である。「実質的にＬ−グルタミン酸」とは、錯化剤（Ｂ）が、アルカリ金属でそれぞれ少なくとも部分的に中和された、９５質量％を超えるＬ−ＧＬＤＡ、及び５質量％未満のＤ−ＧＬＤＡを含有することを意味する。
【００１８】
本発明の一実施態様において、錯化剤（Ｂ）は、検出可能な量のＤ−ＧＬＤＡを含有しない。鏡像体の分析は、光の偏光を測定すること（旋光測定）により、又は好ましくはクロマトグラフィー、例えばキラルカラムを用いたＨＰＬＣにより行うことができる。
【００１９】
好ましくは、錯化剤（Ａ）及び（Ｂ）の両方は、ナトリウムで少なくとも部分的に中和される。
【００２０】
錯化剤（Ａ）と錯化剤（Ｂ）との質量比は、１０：１〜１：１０の範囲にある。本発明の一実施態様において、錯化剤（Ａ）と錯化剤（Ｂ）との質量比は、４：１〜１：４、好ましくは２：１〜１：２、さらにより好ましくは１．５：１〜１：１．５の範囲にある。
【００２１】
本発明の一実施態様において、本発明による水性製剤は、好ましくは室温で、１質量％の水溶液で決定した、９．５〜１２、好ましくは１０．５〜１１の範囲のｐＨ値を有する。上記ｐＨ値を有する本発明による水性製剤は、種々のポリマーを含む多くの材料に無害である。特に、１０．５〜１１の範囲のｐＨ値を有する本発明による水性製剤は、ポリビニルアルコール（ＰＶＡ）フィルムを溶解又は膨潤させない。
【００２２】
本発明の一実施態様において、本発明による水性製剤は、４０〜６０％、好ましくは４５〜５５％の錯化剤（Ａ）及び（Ｂ）の含有量を有する。「錯化剤（Ａ）及び（Ｂ）の含有量」という用語は、錯化剤（Ａ）及び（Ｂ）の含有量の合計を指す。それは、滴定による総Ｆｅ３＋結合能力を測定することにより決定することができる。
【００２３】
本発明による水溶液は、ポリマー（Ｃ）をさらに含んでもよい。ポリマー（Ｃ）は、Ｎ原子がアルカリ金属で部分的に又は完全に中和されたＣＨ２ＣＯＯＨ基で部分的に又は完全に置換されたポリアミンから選択される。
【００２４】
ポリマー（Ｃ）に関する「ポリアミン」という用語は、１繰り返し単位当たり少なくとも１つのアミノ基を含有するポリマー及びコポリマーを指す。前記アミノ基は、ＮＨ２基、ＮＨ基、及び好ましくは第３級アミノ基から選択されてもよい。ポリマー（Ｃ）において、塩基ポリアミンがカルボキシメチル誘導体に変換された、かつＮ原子がアルカリ金属で部分的に又は完全に中和されたＣＨ２ＣＯＯＨ基で、完全に、又は好ましくは部分的に（例えば、５０〜９５モル％、好ましくは７０〜９０モル％）置換されるので、第３級アミノ基が好ましい。この明細書において、９５モル％超えるから１００モル％までのＮ原子がＣＨ２ＣＯＯＨ基で置換されるこのようなポリマー（Ｃ）は、ＣＨ２ＣＯＯＨ基で完全に置換されると見なされる。例えばポリビニルアミン又はポリアルキレンイミンからのＮＨ２基は、１Ｎ原子当たり１つ又は２つのＣＨ２ＣＯＯＨ基（単数又は複数）で、好ましくは１Ｎ原子当たり２つのＣＨ２ＣＯＯＨ基で置換することができる。
【００２５】
ポリマー（Ｃ）においてＣＨ２ＣＯＯＨ基潜在的総数（１ＮＨ基当たり１つのＣＨ２ＣＯＯＨ基、及び１ＮＨ２基当たり２つのＣＨ２ＣＯＯＨ基を仮定する）で割ったＣＨ２ＣＯＯＨ基数は、この明細書において、「置換度」とも称される。
【００２６】
置換度は、例えば、ポリマー（Ｃ）のアミン価（アミン値）、及びＣＨ２ＣＯＯＨ置換のポリマー（Ｃ）に変換する前のそのそれぞれのポリアミンを決定することにより、好ましくはＡＳＴＭ Ｄ２０７４−０７に従って決定することができる。
【００２７】
ポリアミンの例としては、ポリビニルアミン、ポリアルキレンポリアミン、及び特にポリアルキレンイミン、例えばポリプロピレンイミン及びポリエチレンイミンが挙げられる。
【００２８】
この明細書の範囲内で、ポリアルキレンポリアミンは、好ましくは、１分子当たり少なくとも６つの窒素原子及び少なくとも５つのＣ２〜Ｃ１０−アルキレンユニット、好ましくはＣ２〜Ｃ３−アルキレンユニットを含むポリマー、例えば、ペンタエチレンヘキサアミン、及び特に１分子当たり６個〜３０個のエチレンユニットを有するポリエチレンイミンを意味すると理解される。この明細書の範囲内で、ポリアルキレンポリアミンは、１種以上の環状イミンの単独重合又は共重合により、好ましくは少なくとも１種の環状イミンと（コ）ポリマーとのグラフト結合により得られる高分子材料を意味すると理解される。例としては、エチレンイミンとグラフト結合されたポリビニルアミン、及びエチレンイミンとグラフト結合されたポリイミドアミンが挙げられる。
【００２９】
好ましいポリマー（Ｃ）は、ポリアルキレンイミン、例えばポリエチレンイミン及びポリプロピレンイミンであり、ポリエチレンイミンが好ましい。ポリアルキレンイミン、例えばポリエチレンイミン及びポリプロピレンイミンは、直鎖、実質的に直鎖又は分岐状であり得る。
【００３０】
本発明の一実施態様において、ポリエチレンイミンは、高度分岐のポリエチレンイミンから選択される。高度分岐のポリエチレンイミンは、それらの高い分岐度（ＤＢ）を特徴とする。分岐度は、例えば１３Ｃ−ＮＭＲ分光法により、Ｄ２Ｏで決定することができ、下記のように、
ＤＢ＝Ｄ＋Ｔ／Ｄ＋Ｔ＋Ｌ
（式中、Ｄ（分岐）は第３級アミノ基の割合に対応し、Ｌ（直鎖）は第２級アミノ基の割合に対応し、Ｔ（末端）は第１級アミノ基の割合に対応する）
定義される。
【００３１】
この明細書の範囲内で、高度分岐のポリエチレンイミンは、０．２５〜０．９０の範囲のＤＢを有するポリエチレンイミンである。
【００３２】
本発明の一実施態様において、ポリエチレンイミンは、６００〜７５０００ｇ／ｍｏｌ、好ましくは８００〜２５０００ｇ／ｍｏｌの範囲の平均分子量ＭＷを有する高度分岐のポリエチレンイミン（ホモポリマー）から選択される。
【００３３】
本発明の他の実施態様において、ポリエチレンイミンは、エチレンイミンのコポリマー、例えば、エチレンイミンと、１分子当たり２個のＮＨ２基を有するエチレンイミン以外のジアミン（例えば、プロピレンイミン）の少なくとも１つ、又は１分子当たり３個のＮＨ２基を有する化合物（例えば、メラミン）の少なくとも１種とのコポリマーから選択される。
【００３４】
本発明の一実施態様において、ポリマー（Ｃ）は、Ｎａ＋で部分的に又は完全に中和されたＣＨ２ＣＯＯＨ基で部分的に又は完全に置換された分岐状ポリエチレンイミンから選択される。
【００３５】
この明細書の範囲内で、ポリマー（Ｃ）は、共有結合修飾の形態で、具体的に、合計で１００モル％以下、好ましくは合計で５０〜９８モル％（パーセンテージは、ポリマー（Ｃ）中の第１級及び第２級アミノ基の窒素原子の合計に基づく）のポリマー（Ｃ）の第１級及び第２級アミノ基の窒素原子が、少なくとも１種のカルボン酸（例えば、Ｃｌ−ＣＨ２ＣＯＯＨ）又は少なくとも1当量のシアン化水素酸（若しくはその塩）及び1当量のホルムアルデヒドと反応されたように使用される。したがって、この明細書の範囲内で、前記反応（修飾）は、例えばアルキル化であり得る。最も好ましくは、１００モル％以下、好ましくは合計で５０〜９９モル％のポリマー（Ｃ）の第１級及び第２級アミノ基の窒素原子は、例えばストレッカー合成により、ホルムアルデヒド及びシアン化水素酸（又はその塩）と反応された。一般的には、ポリマー（Ｃ）の主成分を形成し得るポリアルキレンイミンの第３級窒素原子は、ＣＨ２ＣＯＯＨ基を持たない。
【００３６】
ポリマー（Ｃ）は、例えば少なくとも５００ｇ／ｍｏｌの平均分子量（Ｍｎ）を有する。ポリマー（Ｃ）の平均分子量は、例えばＡＳＴＭ Ｄ２０７４−０７に従って、アルキル化の前及び後のそれぞれのポリアミンのアミン価（アミン値）の決定、並びにＣＨ２ＣＯＯＨ基のそれぞれの価の計算により決定され、５００〜１，０００，０００ｇ／ｍｏｌ、特に好ましくは８００〜５０，０００ｇ／ｍｏｌの範囲にある。分子量は、それぞれの過ナトリウム塩を指す。
【００３７】
本発明による水溶液において、ポリマー（Ｃ）のＣＨ２ＣＯＯＨ基は、アルカリ金属カチオンで部分的に又は完全に中和される。中和されていないＣＯＯＨ基は、例えば遊離酸であり得る。好ましくは、９０〜１００モル％のポリマー（Ｃ）のＣＨ２ＣＯＯＨ基は、中和形態である。
【００３８】
好ましくは、ポリマー（Ｃ）の中和されたＣＨ２ＣＯＯＨ基は、錯化剤（Ａ）と同様のアルカリ金属で中和される。
【００３９】
ポリマー（Ｃ）のＣＨ２ＣＯＯＨ基は、任意タイプのアルカリ金属カチオンで、好ましくはＫ＋で、特に好ましくはＮａ＋で部分的に又は完全に中和されてもよい。
【００４０】
本発明の一実施態様において、本発明による水性製剤は、４０〜７０％、好ましくは４８〜６０％の範囲の全固形分を有する。固形分は、滴定によってＦｅ３＋の結合能力を測定することにより決定される。塩（Ｄ）の添加は、計算に考慮される。
【００４１】
本発明による水溶液は、
（Ｄ）ジ−及び好ましくはモノカルボン酸から選択される有機酸のアルカリ金属塩の少なくとも１種、
をさらに含有する。
【００４２】
ジカルボン酸の例としては、酒石酸、アジピン酸、グルタミン酸、マレイン酸、フマル酸及びリンゴ酸が挙げられる。ジカルボン酸の塩は、モノ−及び好ましくはジアルカリ金属塩から選択されてもよい。
【００４３】
モノカルボン酸の例としては、ギ酸、酢酸及び乳酸が挙げられ、酢酸及びギ酸が好ましい。
【００４４】
好適なアルカリ金属は、リチウム、ルビジウムであり、好ましくはナトリウムであり、特に好ましくはカリウムである。
【００４５】
塩（Ｄ）の好ましい例としては、酢酸カリウム及びギ酸カリウムが挙げられる。
【００４６】
本発明の一実施態様において、本発明による水性製剤は、それぞれの水溶液の全固形分に基づいて、
１０〜５０質量％、好ましくは１２．５〜４０質量％、より好ましくは２０〜３５質量％の範囲の錯化剤（Ａ）、
１０〜５０質量％、好ましくは１２．５〜４０質量％、より好ましくは２０〜３５質量％の範囲の錯化剤（Ｂ）、
０〜５質量％、好ましくは０．０５〜１質量％、さらにより好ましくは０．１〜０．５質量％の範囲のポリマー（Ｃ）、及び
０〜３０質量％、好ましくは１〜１０質量％の範囲の塩（Ｄ）
を含有する。
【００４７】
本発明の一実施態様において、本発明による水性製剤は、それぞれ２５℃でＤＩＮ ５３０１８−１：２００８−０９に従って決定される、１００〜４００ｍＰａ・ｓ、好ましくは２００〜３５０ｍＰａ・ｓの範囲の動的粘度（dynamic viscosity）を有する。決定の好ましい手段はスピンドル３１である。
【００４８】
本発明の一実施態様において、本発明による水性製剤は、２５℃でＤＩＮ ＥＮ １５５７：１９９７−０３に従って決定される、１５〜４００、好ましくは１５〜３６０の範囲のヘイズンによる色数を有する。
【００４９】
本発明の一実施態様において、本発明による水性製剤は、リン酸塩を含有しない。この明細書において、「リン酸塩を含有しない」という用語は、０．５質量％以下のトリポリリン酸ナトリウム（「ＳＴＰＰ」）（これに制限しない）を含む無機リン酸塩を含有する製剤を指す。パーセンテージは、それぞれの本発明による水性製剤の全固形分に関し、重量法により決定することができる。
【００５０】
本発明による水性製剤は、錯化剤（Ａ）又は錯化剤（Ｂ）又は他の固体のような固体沈殿物を有する傾向が極めて低い。したがって、それらは、本発明によるそれぞれの水性製剤の凝固点に近い温度でさえも、残渣のないパイプ及び／又は容器に貯蔵及び輸送することができる。さらに、それらは有利なレオロジー特性が原因で、容易にポンプ輸送及び輸送することができる。この明細書において、パイプ又は容器での輸送は、好ましくは、錯化剤（Ａ）又は錯化剤（Ｂ）を製造するプラントの部分を指すものでもなく、錯化剤（Ａ）又は錯化剤（Ｂ）を製造するそれぞれの製造プラントの部分を形成する貯蔵庫を指すものでもない。容器は、例えば、タンク、ボトル、カート、道路コンテナ（road container）、及びタンク車から選択することができる。パイプは、例えば５ｃｍ〜１ｍの範囲の任意の直径を有することができ、錯化剤（Ａ）及び（Ｂ）のアルカリ溶液に対して安定な任意の材料で製造することができる。パイプでの輸送は、輸送システム全体の一部を形成するポンプを含むこともできる。
【００５１】
好ましくは、本発明による水性製剤は、固体ポリマー、特に加水分解性変化に対して敏感であるポリマーに損害しない。このようなポリマーは、本発明による水性製剤と密接した状態で貯蔵することができる。このようなポリマーの例としては、ポリビニルアルコールが挙げられる。
【００５２】
好ましくは、本発明による水性製剤は、少なくとも１種の可塑剤を含む。可塑剤は、ポリマーからなる容器中の水性製剤の貯蔵安定性を向上する。可塑剤は、容器を構成するポリマーの軟化剤として機能するように選択される。ポリビニルアルコールからなる容器中に貯蔵される水性製剤に使用するための好ましい可塑剤は、例えば、グリセロール、エチレングリコール、ジエチレングリコール、プロピレングリコール、ジプロピレングリコール、ソルビトール及びそれらの混合物である。可塑剤の好ましい量は、水性製剤の総質量に基づいて、０．０１質量％〜１．０質量％である。
【００５３】
本発明の他の態様は、以下本発明の方法とも称される、本発明による水性製剤の製造方法である。本発明の方法は、錯化剤（Ａ）を錯化剤（Ｂ）と組み合わせる工程を含む。ポリマー（Ｃ）を添加する実施態様において、ポリマー（Ｃ）を固体として、好ましくは水溶液として添加することが可能である。塩（Ｄ）を添加する実施態様において、塩（Ｄ）を固体として、好ましくは水溶液として添加することが可能である。錯化剤（Ａ）、錯化剤（Ｂ）、及び必要なら、１種以上の塩（Ｄ）及び／又はポリマー（Ｃ）の成分の添加順番は限定していない。しかしながら、好ましくは、錯化剤（Ａ）の水溶液を容器に入れ、その後に錯化剤（Ｂ）を添加し、その後に、任意に、１種以上の塩（Ｄ）を添加すること、又は、錯化剤（Ａ）の水溶液を容器に入れ、その後に任意の塩（Ｄ）を添加し、その後に錯化剤（Ｂ）を添加すること、又は、錯化剤（Ａ）の水溶液を容器に入れ、その後に錯化剤（Ｂ）及び任意に１種以上の塩（Ｄ）を同時に添加すること（いずれの場合にも任意にポリマー（Ｃ）を添加してもよい）である。１つの好ましい実施態様において、錯化剤（Ａ）の水溶液を容器に入れ、その後に、固体錯化剤（Ｂ）及び固体塩（Ｄ）及び任意にポリマー（Ｃ）を添加する。他の好ましい実施態様において、錯化剤（Ａ）の水溶液を容器に入れる。その後、錯化剤（Ｂ）、及び任意に１種以上の塩（Ｄ）、及び任意にポリマー（Ｃ）の水溶液を添加する。別の好ましい実施態様において、錯化剤（Ｂ）の水溶液を容器に入れる。その後、固体錯化剤（Ａ）を添加し、次に、任意に１種以上の塩（Ｄ）の水溶液、及び任意にポリマー（Ｃ）の水溶液を添加する。
【００５４】
塩（Ｄ）は、それ自体として添加すること、またはその場で生成することができる。塩（Ｄ）のその場での合成は、それぞれの酸、例えばそれぞれのカルボン酸又はジカルボン酸、及びアルカリ金属水酸化物、例えば水酸化ナトリウム又は水酸化カリウムを添加することによって達成することができる。例えば、ギ酸カリウムは、固体又は水溶液として添加することができ、又は、ギ酸カリウムは、ギ酸及び水酸化カリウムを添加することによって合成することができる。
【００５５】
特定の実施態様において、錯化剤（Ａ）の水溶液を容器に入れる。その後、ポリマー（Ｃ）の水溶液を添加し、次に錯化剤（Ｂ）の水溶液を添加する。その後、それぞれのカルボン酸又はジカルボン酸を添加し、その後、アルカリ金属水酸化物、例えば水酸化ナトリウム又は水酸化カリウムを添加することにより塩（Ｄ）をその場で生成する。
【００５６】
本発明の一実施態様において、本発明の方法は、３０〜８５℃、好ましくは２５〜５０℃の範囲の温度で行われてもよい。本発明の他の実施態様において、錯化剤（Ａ）の水溶液は、室温又はわずかにより高い温度、例えば２１〜２９℃の温度で、錯化剤（Ｂ）及び塩（Ｄ）の水溶液と組み合わせることができる。
【００５７】
本発明の方法は、任意の圧力、例えば５００ミリバール〜２５バールの範囲の圧力で行うことができる。標準圧が好ましい。
【００５８】
本発明の方法は、任意のタイプの容器、例えば撹拌タンク反応器又はポリマー（Ｃ）の投与手段を備えたパイプ、又はビーカー、フラスコ若しくはボトル中で行うことができる。
【００５９】
水の除去は、例えば、膜の使用により、又は蒸発により達成することができる。水の蒸発は、２０〜６５℃の範囲の温度で、撹拌しながら、又は攪拌しないで、水を留去することにより行うことができる。
【００６０】
必要なら、ｐＨ値の調整のために、有機酸、例えば、ギ酸、酢酸、乳酸、又はジカルボン酸、例えばアジピン酸、酒石酸、リンゴ酸、マレイン酸若しくはフマル酸、又は上記酸のうちの少なくとも２種の混合物を添加することができる。酢酸又はギ酸の添加が好ましい。他の実施態様において、ｐＨ値は、塩基、例えばＮａＯＨ又はＫＯＨの添加により調整されてもよい。
【００６１】
本発明の方法は、高速混合を支持する条件下で、例えば攪拌下で行われてもよい。
【００６２】
本発明の他の態様は、本発明による水性製剤を、パイプ又は容器中の輸送に使用する方法に関する。この明細書において、パイプ又は容器中の輸送は、好ましくは、錯化剤（Ａ）又は錯化剤（Ｂ）を製造するプラントの部分を指すものでもなく、錯化剤（Ａ）又は錯化剤（Ｂ）を製造するそれぞれの製造プラントの部分を形成する貯蔵庫を指すものでもない。容器は、例えば、タンク、ボトル、カート、道路コンテナ、及びタンク車から選択することができる。パイプは、例えば５ｃｍ〜１ｍの範囲の任意の直径を有することができ、錯化剤（Ａ）及び（Ｂ）のアルカリ溶液に対して安定な任意の材料で製造することができる。パイプでの輸送は、輸送システム全体の一部を形成するポンプを含むこともできる。
【００６３】
本発明による水溶液は、ホームケア利用、例えば食器自動洗浄に使用することができる。
【００６４】
さらに、以下の実施例により本発明を説明する。
【実施例】
【００６５】
この明細書において、パーセンテージは、特に明記しない限り、質量％を指す。
【００６６】
以下の物質を使用した：
錯化剤（Ａ．１）：４０質量％の水溶液（ｐＨ値：１３）として、又は粉末（それぞれ１質量％の水溶液のｐＨ値：１３、残留水分：１５質量％）として用意した、ＭＧＤＡの三ナトリウム塩、
錯化剤（Ｂ．１）：Ｌ−ＧＬＤＡの四ナトリウム塩、４７％水溶液、
塩（Ｄ．１）：５０％のＫＯＨ水溶液及び濃縮したギ酸を添加することによりその場で生成した、ギ酸カリウム、
ポリマー（Ｃ．１）：ポリエチレンイミン、Ｎ原子をＣＨ２ＣＯＯＨ基でアルキル化し、置換度は８０．０モル％、ＣＯＯＨ基をＮａＯＨで完全に中和し、分岐状であり、ポリマー（Ｂ．１）のアミン価及びそのそれぞれのポリエチレンイミンのアミン価（それぞれＡＳＴＭ Ｄ２０７４−０７，２００７版に従って決定した）の決定、並びにＣＨ２ＣＯＯＨ基のそれぞれの数の計算により決定した、Ｍｎ＝５０，０００ｇ／ｍｏｌ。分子量はそれぞれのナトリウム塩を指し、全てのＣＯＯＨ基を中和した。ポリマー（Ｃ．１）は、４０質量％の水溶液として利用した。
【００６７】
Ｉ．本発明により、錯化剤（Ａ）及び（Ｂ）を含有する水性製剤の調製
Ｉ．１  （Ａ．１）、（Ｂ．１）、（Ｃ．１）及び（Ｄ．１）を含有する水溶液の調製
２５０ｍｌのフラスコに錯化剤（Ａ．１）の４０％溶液６０ｇを入れた。その後、ポリマー（Ｃ．１）の４０％水溶液０．３ｇを添加し、１分間攪拌した。その後、錯化剤（Ｂ．１）の４７％水溶液５１．１ｇを添加し、１分間攪拌した。その後、ＫＯＨの５０％水溶液１０．６７ｇを添加し、１分間攪拌し、その後、１５分以内に６．０２ｇの濃縮したギ酸を添加し、従って、そこでギ酸カリウム（Ｄ．１）を生成させた。これで得た製剤を１時間攪拌し、その後、標準圧及び９０℃で、空気下で蒸発させることにより、２８．０９ｇの水を除去した。
【００６８】
これで得た本発明の製剤は、３７０ｍＰａ・ｓの粘度（２５℃）及び１．４７ｋｇ／ｌの密度（２３℃）を有していた。
【００６９】
これで得た本発明の製剤は、−７℃で、曇りなしに、３週間以上保存することができた。
【外国語明細書】
2020196890.tif 000002
2020196890.tif 000003
2020196890.tif 000004
2020196890.tif 000005
2020196890.tif 000006
2020196890.tif 000007
2020196890.tif 000008
2020196890.tif 000009
2020196890.tif 000010
2020196890.tif 000011
2020196890.tif 000012
2020196890.tif 000013
2020196890.tif 000014
2020196890.tif 000015